Brevet FR2008752A1 — publié le 19700123

Pour réaliser des circuits oscillants et des filtres, stables en fréquence, il faut non seulement que les composants, c'est-à-dire notamment les bobines électriques et les condensateurs électriques,présentent de faibles variations au cours du 5 temps, mais aussi que leur inductance et leur capacité présentent des dépendances à l'égard de la température qui se compensent mutuellement dans une large mesure, et cela dans un large intervalle de température, allant de -40°C à +60°C. Pour compenser la variation en fonction de la température,de la capacité 10 d'un condensateur présentant un coefficient de température linéaire, négatif, il faut une bobine à noyau en ferrite, dont l'inductance présente un coefficient de température linéaire, positif. Un ferrite de manganèse et de zinc, qui est utilisé 15 comme composant inductif pour un circuit oscillant ou un filtre, et qui se distingue par une perméabilité élevée, de faibles variations au cours du temps et de faibles pertes, présente une courbe de variation de sa perméabilité en fonction de la température, qui offre souvent un maximum secondaire, plus ou moins 20 marqué, lequel influe fortement sur la variation de la perméabilité en fonction de la température entre -40°C et +60°C, c'est-à-dire entraîne une dépendance non linéaire de la perméabilité à l'égard de la température. Il apparaît de fortes variations du coefficient de température, qui faussent la compensa-25 tion du circuit oscillant. La présente invention concerne un ferrite de manganèse et de zinc, dont la perméabilité dépend a peu près linéairement de la température entre -40°C et +60°C, et en particulier entre -20°C et +20°C, et qui convient donc remarquablement comme com-30 posant à effet compensateur pour un circuit oscillant ou m filtre . Le ferrite de manganèse et de zinc selon la présente invention est du type indiqué précédemment, et il est caractérisé en ce qu'il comporte en outre 0,05 à 1,0 % en poids de NiO, 35 et en particulier 0,5 I en poids de NiO. Grâce à ces faibles adjonctions d'oxyde de nickel, on peut modifier fortement la variation, en fonction de la température, de la perméabilité des ferrites de manganèse et de zinc présentant un maximum secondaire de perméabilité, le coefficient 40 de température de ladite perméabilité étant cependant modifié 69 15664 2 2Q08752 mais non les pertes et les variations au cours du temps. Par un choix approprié de la proportion d'oxyde de nickel ajouté au ferrite de manganèse et de zinc, on peut ajuster la courbe de variation de la perméabilité en fonction de la température, 5 selon ce qui est souhaité pour les différents circuits oscillants et les différents filtres. Les courbes représentées sur la figure unique du dessin annexé montrent les variations, en fonction de la température, de la perméabilité d'un ferrite de manganèse et de zinc 10 avec ou sans adjonction d'oxyde de nickel ; la courbe en trait plein, désignée par I, correspond à un ferrite ayant la composition suivante : 52,5 moles % de ï^Oj 27.4 moles % de MnO 15 19,5 moles % de ZnO 0,6 mole I de TiÛ2 0,1 % en poids de CaO 0,5 % en poids de NiO. La courbe en trait mixte, désignée par II, correspond 20 à un ferrite sans oxyde de nickel, ayant la composition suivante : 52.5 moles % de Fe20^ 27.4 moles % de MnO 19.5 moles % de ZnO 25 0,6 mole % de Ti0 2 0,1 % en poids de CaO. Le ferrite, sans oxyde de nickel, qui a la composition ci-dessus, présente un maximum secondaire de perméabilité vers -12°C. Au contraire, le ferrite de manganèse et de zinc compre-30 nant 0,5 % en poids de NiO, présente une variation sensiblement linéaire de sa perméabilité entre -20°C et +20°C. Dans le tableau suivant, on a porté les valeurs de la perméabilité y, du rapport à 20 kHz, des pertes à 100 kHz, du coefficient V >T>1£ de température de la perméabilité, ——,dans les intervalles 35 -20°C ... +20°C et +20°C ... +60°C, et de la caractéristique de variation au cours du temps ~1z , qui peuvent être obtenues y pour les ferrites de manganèse et de zinc, avec et sans adjonction d'oxyde de nickel, mentionnés précédemment : 69 15664 2008752 valeurs sans NiO avec 0,5 % de NiO P 2300 ... 2400 2300 ... 2 500 h y2 (20 kHz) 0,3 ... 0,4 cm MA 0,3 ... 0,4 cm MA t g* y (100 kHz) 2,5 ... 3,5.10*6 2,5 ... 3,0.10"6 TK y (-20°C ... +20°C) -0,5 ... 0,3.10'6/°C 1... 1,5.10"6/°C TK y (+20°C ... +60°C) 0,5 ... 0,7.10'6/°C 0,6 ... 0,8.10"6/°C - £z V 1 ... 3.10"6 1 ... 2.10*6 Ce tableau montre que l'adjonction d'oxyde de nickel ne modifie sensiblement pas les pertes tg6, la caractéristique v 10 de variation au cours du temps -1z, la perméabilité y et le p rapport h , c'est-à-dire le coefficient relatif d'hystérésis, 2 v rapporté à la perméabilité initiale. Dans la mesure où il y a des différences, elles se trouvent entre les limites de dispersion connues pour le frittage. 15 Dans les compositions précédentes, CaO et NiO sont ajoutés de préférence au mélange sous la forme de CaCO^ et Ni2°3. 69 15664 2008752 REVENDI CATIONS 1. Ferrite de manganèse et de zinc, dont la perméabilité dépend a peu près linéairement de la température entre -40°C et +60°C, et en particulier entre -20°C et +20°C, caractérisé en ce qu'il comporte en outre 0,05 à 1,0 % en poids de NiO. 5 2. Ferrite de manganèse et de zinc suivant la reven dication 1., caractérisé en ce qu'il comporte 0,5 h en poids de NiO. 3. Ferrite de manganèse et de zinc suivant la revendication 1., caractérisé par la composition suivante : 10 52,5 moles % de Pe2^3 27.4 moles % de MnO 19.5 moles % de ZnO 0,6 mole I de Ti02 0,1 % en poids de CaO 15 0,05 à 0,5 I en poids de NiO. 4. Ferrite de manganèse et de zinc suivant la revendication 1., caractérisé par la composition suivante : 52.6 moles i de Fe^^ 27,5 moles % de MnO 20 19,5 moles % de ZnO 0,4 mole I de Ti02 0,1 % en poids de CaO 0,5 % en poids de NiO. 5. Ferrite de manganèse et de zinc suivant l'une au 25 moins des revendications précédentes, caractérisé par le fait que CaO et NiO sont ajoutés au mélange sous la forme de CaCOj et